(57)【要約】  第１のポリフェニレンサルファイドメルトブロー不織布濾過層、第２の耐熱繊維ウェブ濾過層、第３の織物増強層、及び第４の耐熱繊維ウェブ非濾過層の少なくとも４層構造を含み、かつ第１のポリフェニレンサルファイドメルトブロー不織布濾過層を構成する繊維の平均直径が０．５〜１０．０μｍである、濾過材料。【特許請求の範囲】
【請求項１】
少なくとも４層構造を含み、第１のポリフェニレンサルファイドメルトブロー不織布濾過層、第２の耐熱繊維ウェブ濾過層、第３の織物増強層、及び第４の耐熱繊維ウェブ非濾過層を含み、かつ第１のポリフェニレンサルファイドメルトブロー不織布濾過層を構成する繊維の平均直径が０．５〜１０．０μｍであることを特徴とする、濾過材料。
【請求項２】
前記第１のポリフェニレンサルファイドメルトブロー不織布濾過層を構成していた直径０．５〜１０．０μｍのポリフェニレンサルファイド繊維が、他の３層中には０〜２．０重量％の比率で存在していることを特徴とする、請求項１に記載の濾過材料。
【請求項３】
前記第１のポリフェニレンサルファイドメルトブロー不織布濾過層を構成する繊維は、平均直径が１．０〜５．０μｍであることを特徴とする、請求項１に記載の濾過材料。
【請求項４】
第１のポリフェニレンサルファイドメルトブロー不織布濾過層を構成する直径０．１〜６．０μｍの繊維が占める比率は、２０〜１００％であることを特徴とする、請求項１に記載の濾過材料。
【請求項５】
平均孔径が２．０〜１５．０μｍであることを特徴とする、請求項１に記載の濾過材料。
【請求項６】
前記濾過材料のうち、１．０〜２０．０μｍの範囲の孔径が９０％以上を占めることを特徴とする、請求項１又は５に記載の濾過材料。
【請求項７】
前記第２の耐熱繊維ウェブ濾過層、第３の織物増強層及び第４の耐熱繊維ウェブ非濾過層の総目付が３００〜８００ｇ／ｍ２であり、前記濾過材料の密度が０．２〜０．５ｇ／ｃｍ３であることを特徴とする、請求項１に記載の濾過材料。
【請求項８】
第１のポリフェニレンサルファイドメルトブロー不織布濾過層を構成する繊維の断面が円形断面又は異形断面であることを特徴とする、請求項１に記載の濾過材料。
【請求項９】
前記第１のポリフェニレンサルファイドメルトブロー不織布濾過層の目付が５〜１００ｇ／ｍ２であることを特徴とする、請求項１に記載の濾過材料。
【請求項１０】
前記第１のポリフェニレンサルファイドメルトブロー不織布層上に、もう１層の目付２００ｇ／ｍ２以下の耐熱繊維ウェブ層があることを特徴とする、請求項１に記載の濾過材料。
【請求項１１】
前記第１のポリフェニレンサルファイドメルトブロー不織布濾過層を構成する繊維の直径のＣＶ％が１００％以下であることを特徴とする、請求項１に記載の濾過材料。
【請求項１２】
前記第１のポリフェニレンサルファイドメルトブロー不織布層の任意の１点の厚みが２０〜６００μｍであることを特徴とする、請求項１に記載の濾過材料。
【請求項１３】
前記第１のポリフェニレンサルファイドメルトブロー不織布濾過層の厚みのＣＶ％が５０％未満であることを特徴とする、請求項１に記載の濾過材料。
【発明の詳細な説明】
【技術分野】
【０００１】
本発明は濾過材料に関する。
【背景技術】
【０００２】
近年、中国の国民経済は安定的に成長しており、国民の生活水準が急速に向上している。これと同時に生活環境への関心度が高まっており、特に空気中のＰＭ２．５含有量の問題に寄せられる関心もますます高まっている。現在、新規建造された火力発電所及び古い火力発電所からボイラー排ガスが大量に排出されるため、空気中のＰＭ２．５含有量の大幅な増加が起こり、これが人々の日常生活に深刻な影響を与え、また生態環境を激しく破壊している。現在、国及び地方は厳格な排出基準を発布しており、粉塵の排出濃度は２０ｍｇ／Ｎｍ３未満としなければならず、重点地域では１０ｍｇ／Ｎｍ３、更には５ｍｇ／Ｎｍ３以内とされている。２０ｍｇ／Ｎｍ３以内の排出基準を達成するために、現在バグフィルターには極細混合フィルターバッグが広く使われており、極細ブレンド繊維を用いて調製されたフィルターバッグは、火力発電において２０ｍｇ／Ｎｍ３以下という排出基準を達成することができるが、１０ｍｇ／Ｎｍ３、５ｍｇ／Ｎｍ３以内となると依然として不確定性が存在し、また、極細ブレンド繊維を用いて調製されたフィルターバッグで１０ｍｇ／Ｎｍ３、さらに５ｍｇ／Ｎｍ３を達成しようとするなら、極細繊維の比率を上げるほかに繊維の太さを調整することによっても要求達成が可能だが、コストが上昇し、また微小粉塵のメーカーにとって、排出粉塵は煤塵よりもずっと細かいためその濾過効果には大きな懸念が存在する。
【０００３】
中国の公開特許ＣＮ１０５９８３２７５Ａは、濾過面層が平均直径６００〜２０００ｎｍのポリフェニレンサルファイド繊維からなる極細繊維集合体を開示しており、極細繊維集合体は、海島繊維によって、開綿‐梳綿−ネット上での開繊−ニードルパンチ及び／又はスパンレースを経て繊維ウェブ層を形成し、その後さらに脱海処理を経て得られる。脱海処理後は繊維間の絡合性が低くなり、使用過程における頻繁な圧縮空気のリバースジェットにより濾材の濾面層の孔径が大きくなり、最終的には濾過材料の濾過性能が低下し、これにより微小粉塵の捕集効果が達成できない。
【０００４】
粉塵の排出濃度２０ｍｇ／Ｎｍ３以内を達成するため、中国の公開特許公報ＣＮ１０１４０６７７９Ａは、ポリフェニレンサルファイド繊維補強織物を含有した濾過材料を開示しており、当該特許の濾過面層は、平均直径が３〜１２μｍの細繊維からなる細繊維層である。しかし、極細繊維を濾過材料表面に用いているため、梳綿時に針布に対する要求が比較的高く、細く密な針を必要とし、ニードルパンチ機の針の型番にも要求があり、細い針を必要とするため、１０ｍｇ／Ｎｍ３、さらに５ｍｇ／Ｎｍ３を達成可能かどうかには巨大な懸念が存在する可能性がある。
【０００５】
また、中国公開特許ＣＮ１０６３６２４８４Ａは、ポリフェニレンサルファイド短繊維をドープしたメルトブロー極細繊維ウェブを、ポリフェニレンサルファイド短繊維ウェブの片面上に広げて積層し、又は、２層のポリフェニレンサルファイド短繊維ウェブの中間に挟み込み、ニードルパンチ又はスパンレース装置を用いるが、ニードルパンチ又はスパンレースには限らない物理的方法で結合処理を行って濾過面を得る、ポリフェニレンサルファイド複合濾材を開示している。当該特許の濾過面層は、メルトブロー過程の延伸の熱風を利用してＰＰＳメルトブロー極細繊維（平均直径１０μｍ以下）と送り込まれるポリフェニレンサルファイド短繊維とを絡み合わせ、ポリフェニレンサルファイド短繊維がドープされたメルトブロー極細繊維ウェブを形成する。しかし、延伸の熱風を利用して、ポリフェニレンサルファイド短繊維がドープされたメルトブロー極細繊維ウェブを濾過材料の表面に形成しているため、濾過表層にはやはり一部のポリフェニレンサルファイド短繊維のドープがあり、このため微小粉塵を完全捕集する効果には到達できない。
【先行技術文献】
【特許文献】
【０００６】
【特許文献１】中国公開特許ＣＮ１０５９８３２７５Ａ
【特許文献２】中国公開特許ＣＮ１０１４０６７７９Ａ
【特許文献３】中国公開特許ＣＮ１０６３６２４８４Ａ
【発明の概要】
【０００７】
本発明の目的は、高捕集効率、低圧力損失で循環時間がより長い濾過材料を提供することである。
【０００８】
本発明の技術的解決手法は以下のとおりである。本発明の濾過材料は少なくとも４層構造を含み、当該濾過材料は第１のポリフェニレンサルファイドメルトブロー不織布濾過層、第２の耐熱繊維ウェブ濾過層、第３の織物増強層、及び第４の耐熱繊維ウェブ非濾過層を含み、かつ第１のポリフェニレンサルファイドメルトブロー不織布濾過層を構成する繊維の平均直径が０．５〜１０．０μｍである。
【０００９】
上記第１の濾過層中の直径０．５〜１０．０μｍのポリフェニレンサルファイド繊維が他の３層中に占める比率は、好適には０〜２．０重量％である。
【００１０】
上記第１のポリフェニレンサルファイドメルトブロー不織布濾過層を構成する繊維の平均直径は、好適には１．０〜５．０μｍである。
【００１１】
第１のポリフェニレンサルファイドメルトブロー不織布濾過層を構成する直径０．１〜６．０μｍの繊維が占める比率は、好適には２０〜１００％である。
【００１２】
本発明の濾過材料の平均孔径は、好適には２．０〜１５．０μｍである。
【００１３】
本発明の濾過材料のうち、１．０〜２０．０μｍの範囲の孔径が、好適には９０％以上を占める。
【００１４】
上記第２の耐熱繊維ウェブ濾過層、第３の織物増強層及び第４の耐熱繊維ウェブ非濾過層の総目付は、好適には３００〜８００ｇ／ｍ２であり、当該濾過材料の密度は、好適には０．２〜０．５ｇ／ｃｍ３である。
【００１５】
第１のポリフェニレンサルファイドメルトブロー不織布濾過層を構成する繊維の断面は、好適には円形断面又は異形断面である。
【００１６】
上記第１のポリフェニレンサルファイドメルトブロー不織布濾過層の目付は、好適には５〜１００ｇ／ｍ２である。
【００１７】
前記第１のポリフェニレンサルファイドメルトブロー不織布層上に、好適にはもう１層の目付２００ｇ／ｍ２以下の耐熱繊維ウェブ層がある。
【００１８】
上記第１のポリフェニレンサルファイドメルトブロー不織布濾過層を構成する繊維の直径のＣＶ％は、好適には１００％以下である。
【００１９】
上記第１のポリフェニレンサルファイドメルトブロー不織布層の任意の１点の厚みは、好適には２０〜６００μｍである。
【００２０】
上記第１のポリフェニレンサルファイドメルトブロー不織布濾過層の厚みのＣＶ％は、好適には５０％未満である。
【００２１】
本発明の有益な効果は、第１の濾過層がポリフェニレンサルファイドメルトブロー不織布層であり、当該メルトブロー不織布は極細のポリフェニレンサルファイドで構成されているため、これにより調製される濾過材料が、高捕集効率、低圧力損失で循環時間がより長いという特徴を有することである。本発明の濾過材料は、ごみ焼却炉、石炭焚きボイラー、又は金属溶解炉等の濾過システムに応用可能であり、本発明の濾過材料で調製したフィルターバッグは、排出５ｍｇ／Ｎｍ３未満を確実に保証できる。
【発明を実施するための形態】
【００２２】
本発明の濾過材料は、第１のポリフェニレンサルファイドメルトブロー不織布濾過層、第２の耐熱繊維ウェブ濾過層、第３の織物増強層、及び第４の耐熱繊維ウェブ非濾過層を含む少なくとも４層構造を含み、かつ第１のポリフェニレンサルファイドメルトブロー不織布濾過層を構成する繊維の平均直径が０．５〜１０．０μｍである。第１のポリフェニレンサルファイドメルトブロー不織布濾過層を構成する繊維の直径が細く、形成される微細孔は粉塵の侵入を効果的に阻害できるため、濾過材料内部にはほぼ粉塵が侵入せず、さらに、仮に少量の粉塵が侵入したとしても、濾過材料の表層に形成された一次粉塵層はさらに緻密で、このため濾材の循環時間がより長く、運行圧損がより低くなる。第１のポリフェニレンサルファイドメルトブロー不織布濾過層を構成する繊維の平均直径が０．５μｍを下回ると、調製される濾過材料の捕集効率は向上するものの、ポリフェニレンサルファイド繊維の直径が細すぎて、調製される第１のポリフェニレンサルファイドメルトブロー不織布濾過層は、同様の目付又は厚みの条件において、通気度が低く、濾過材料の初期運行圧損が大きくなりやすく、長期使用に不利であり、同時に、繊維が細くなればなるほど、なおかつ生産加工コストが増大する。第１のポリフェニレンサルファイドメルトブロー不織布濾過層を構成する繊維の平均直径が１０．０μｍを上回ると、形成される微細孔が大きすぎて、得られる濾過材料の圧損初期運行圧損は低いものの、その粉塵捕集力が低下し、形成される第１のポリフェニレンサルファイドメルトブロー不織布濾過層の孔径はますます大きくなり、得られる濾過材料の通気度が高く、粉塵が濾材内部に侵入し、表面のみに一次粉塵層を形成することが困難になり、良好な濾過効果を達成できず、このため、現在国内で広く要求される１０ｍｇ以内の排出に対応できない。排出及び圧損並びに循環時間のバランスを考慮すると、第１のポリフェニレンサルファイドメルトブロー不織布濾過層を構成する繊維の平均直径は好適には１．０〜５．０μｍである。ポリフェニレンサルファイド繊維の平均直径が１．０〜５．０μｍであれば、調製される濾過材料は良好な濾過効果を保持できるだけでなく、一次粉塵層形成後の圧損を低く保ち、また循環時間を長く保つこともできる。本発明の濾過材料で調製したフィルターバッグは、排出５ｍｇ／Ｎｍ３未満を確実に保証できる。
【００２３】
本発明は、濾過材料の卓越した濾過性能を保証することを基本として、濾過材料が、第２の耐熱繊維ウェブ濾過層と、第３の織物増強層と、第４の耐熱繊維ウェブ非濾過層とを含む。このうち、第２の耐熱繊維ウェブ濾過層は、第１のポリフェニレンサルファイドメルトブロー不織布濾過層に対する支持及び全体の緯方向強度補強の作用を果たし、第３の織物増強層は濾過材料全体に対する補強作用を果たし、濾材の引張強さを高め、第４の耐熱繊維ウェブ非濾過層は全体に対する支持及び緯方向強度補強の作用を果たす。このほか、濾過効果は主に第１のポリフェニレンサルファイドメルトブロー不織布濾過層が担うため、第２の耐熱繊維ウェブ濾過層、第４の耐熱繊維ウェブ非濾過層は部分的な小さな濾過作用を果たすに過ぎない。
【００２４】
上記第１のポリフェニレンサルファイドメルトブロー不織布濾過層中の直径０．５〜１０．０μｍのポリフェニレンサルファイド繊維が他の３層中に占める比率は、好適には０〜２．０重量％である。第１のポリフェニレンサルファイドメルトブロー不織布濾過層を他の３層と複合する際に、ニードルパンチ又はスパンレース加工を用いる場合、第１層中のポリフェニレンサルファイド極細繊維が下層に微量入り込む可能性があり、第１のポリフェニレンサルファイドメルトブロー不織布濾過層を第２の耐熱繊維ウェブ濾過層に融着する場合は、第１のポリフェニレンサルファイドメルトブロー不織布濾過層中の直径０．５〜１０．０μｍのポリフェニレンサルファイド繊維が他の３層中に占める比率は、０重量％である。第１のポリフェニレンサルファイドメルトブロー不織布濾過層中の直径０．５〜１０．０μｍのポリフェニレンサルファイド繊維が他の３層中に占める比率が多すぎるということは、ニードルパンチ又はスパンレースの際にポリフェニレンサルファイド繊維が他の３層に過多に入り込むということであり、この場合、表面のポリフェニレンサルファイドメルトブロー不織布層が深刻な破壊を受け、穴あき又は／及び表面破損の現象が起こり、すると、得られる濾過材料の捕集効率が下がり、圧損が高くなる。本発明の第１のポリフェニレンサルファイドメルトブロー不織布濾過層中の直径０．５〜１０．０μｍのポリフェニレンサルファイド繊維が他の３層に占める比率は、好適には０〜２．０重量％であり、調製された濾過材料は良好な濾過効果を保持できるとともに、一次粉塵層を形成した後に低い圧損も保持でき、また長い循環時間も保持できる。
【００２５】
第１のポリフェニレンサルファイドメルトブロー不織布濾過層を構成する直径０．１〜６．０μｍの繊維が占める比率は、好適には２０〜１００％である。第１のポリフェニレンサルファイドメルトブロー不織布濾過層を構成する繊維については、繊維直径の分布も同様に重要である。第１のポリフェニレンサルファイドメルトブロー不織布濾過層を構成する直径０．１〜６．０μｍの繊維が占める比率が少なすぎるということは、直径の太いものが占める比率が多すぎるということであり、その原因の１つは、ニードルパンチ方法の際に第２、３、４層の太すぎる繊維が第１層に入り込んでいる可能性があり、すると、得られるポリフェニレンサルファイドメルトブロー不織布濾過層の孔径が大きくなり、得られる濾過材料の通気度が高く、粉塵が濾材内部に侵入しやすく、表面のみに一次粉塵層を形成することが困難になり、良好な濾過効果を達成できず、最終出口濃度が標準に達しない。
【００２６】
本発明の濾過材料の平均孔径は、好適には２．０〜１５．０μｍである。濾過材料の平均孔径が小さすぎると、空気の透過率が低下し、これにより濾過材料の初期圧損が大きくなる可能性があり、圧損の増大はエネルギー消費の増加を招く。濾過材料の平均孔径が大きすぎると、粉塵に対する捕集効率が低く、濾過性能不良が存在し、使用開始１年後には圧損が上がりやすくなり、これによりジェット間隔が低下しやすくなる。得られる濾過材料の捕集効率及び圧力損失を考慮すると、濾過材料の平均孔径は、より好適には６．０〜１１．０μｍである。
【００２７】
本発明の濾過材料の孔径のうち１．０〜２０．０μｍが、好適には９０％以上を占める。表面に第１のポリフェニレンサルファイドメルトブロー不織布を複合した後、当該範囲内の孔径は濾過材料全体の９０％以上を占める。孔径１．０〜２０．０μｍが占める比率が９０％以上である場合は、孔径分布が比較的集中していることを示し、大孔径は大量には出現せず、濾過時に過多の粉塵が大孔を通過するということもない。当該範囲の孔径が占める比率が少なすぎる場合、粉塵が容易に濾材表面を通過し、濾過性能の低下を招く。
【００２８】
上記第２の耐熱繊維ウェブ濾過層、第３の織物増強層及び第４の耐熱繊維ウェブ非濾過層の総目付は、好適には３００〜８００ｇ／ｍ２であり、当該濾過材料の密度は、好適には０．２〜０．５ｇ／ｃｍ３である。第２、３、４層の総目付が小さすぎると、１つには、濾過材料の引張強さが不合格となる。ＪＩＳＬ１０９６の規格によれば濾過材料は経方向の引張強さが９００Ｎ／５ｃｍを上回り、緯方向の引張強さが１２００Ｎ／５ｃｍを上回ることとなっているが、これは濾過材料の引張強さが低すぎると、払い落し時又は他の運行条件において濾過材料が破裂しやすいためである。またもう１つの面では、濾過材料に形成される微細孔が大きすぎ、得られた濾過材料は初期運行圧損は低いが捕集効率が低く、良好な濾過効果を達成できず、このため、現在国内で広く要求される１０ｍｇ以内の排出に対応できない。第２、３、４層の総目付が大きすぎると、濾過材料の引張強さは高いものの、下層のフェルトの目付が増大するため、通気度は小さくなり、濾過材料の初期運行圧損が大きく、循環時間が低下し、かつ生産加工コストが増大する。排出、圧損、循環時間及びコストのバランスを考慮すると、第２、３、４層の総目付は好適にはより好適には３００〜５１０ｇ／ｍ２、さらに好適には４００〜５００ｇ／ｍ２である。
【００２９】
本発明の濾過材料の密度は、好適には０．２〜０．５ｇ／ｃｍ３である。濾過材料の密度とは、繊維ウェブを構成する繊維の濾材全体の密度のことを指し、濾過材料の密度は、濾過材料の目付を濾過材料の厚みで除したものである。ここでの目付とは、平方メートルあたりの濾過材料の重量を指す。密度は孔隙率と反比例をなし、つまり、同一目付の濾材であれば、厚みが小さいほどニードルパンチ又はホットプレス時の圧力が大きく、すると密度が高く孔隙率は小さくなる。逆に、厚みが大きいほどニードルパンチ又はホットプレス時の圧力が小さく、すると密度が低く孔隙率は大きくなる。孔隙率の定義は、濾過材料中の空隙部分の体積が濾過材料体積に占める百分率である。計算の公式は、孔隙率（％）＝（濾過材料構成繊維の密度（ｇ／ｃｍ３）−濾過材料の密度（ｇ／ｃｍ３））／濾過材料構成繊維の密度（ｇ／ｃｍ３）×１００％であって、例えば濾過材料を構成するＰＰＳ繊維の密度は１．３４ｇ／ｃｍ３である。濾過材料の密度が低すぎれば、それは濾過材料に形成される微細孔が大きすぎる、すなわち空隙率が大きすぎるということであり、得られる濾過材料の初期運行圧損は低いものの、粉塵に対する捕集力が低下し、良好な濾過効果を達成できず、このため、現在国内で広く要求される１０ｍｇ以内の排出に対応できない。また、空隙率が大きすぎると、粉塵が濾材内部に侵入しやすく、払い落し時に粉塵が払い落とされにくく、時間が進むにつれて濾過材料の圧力損失が顕著に上昇する。濾過材料の密度が高すぎれば、それは濾過材料に形成される微細孔が小さすぎる、すなわち空隙率が小さすぎるということであり、得られる濾過材料は初期運行圧損が大きいだけでなく、圧力損失が上昇し、これにより除じん機ファンのエネルギー消耗が増え、かつ、得られる濾過材料の通気量が低すぎて循環時間が低下し、使用寿命も短くなり、良好な濾過効果が得られないばかりか生産加工コストも増大する。また、空隙率が小さすぎると、繊維と繊維との絡合性が悪くなって濾過材料の強度に影響を及ぼし、濾過材料の強度が低くなる可能性があり、これにより濾過材料の使用寿命が短くなる。本発明の濾過材料の高捕集効率、低圧力損失及び長循環時間を考慮すると、密度はさらに好適には０．２５〜０．３５ｇ／ｃｍ３である。
【００３０】
第１のポリフェニレンサルファイドメルトブロー不織布濾過層を構成する繊維の断面は円形断面又は異形断面であり、前記異形断面は、三角形、五角形、三つ葉形、多葉形、ダンベル形、楕円形、Ｌ字形の１種又は複数種である。第１のポリフェニレンサルファイドメルトブロー不織布濾過層を構成する繊維の断面が円形断面である場合、第１のポリフェニレンサルファイドメルトブロー繊維ウェブ中の繊維が緊密に配列され、得られる濾過材料の初期通気度が低く、圧力損失が大きくなるものの、円形断面の繊維は使用過程における払い落し力が強いため、粉塵層が脱落しやすく、最終濾材の通気度向上、圧損低下、循環時間延長が可能で、これにより濾過材料の使用寿命が向上する。第１のポリフェニレンサルファイドメルトブロー不織布濾過層の繊維断面が異形断面である場合、その不規則な繊維断面により繊維の表面積が増大し、このため濾過材料の初期通気度が向上し、圧損が低下するが、異形断面の繊維は使用過程における払い落とし力が悪いため、粉塵層が落ちにくく、最終濾材の循環時間、圧損、通気度は円形断面と同等である。価格面では、第１のポリフェニレンサルファイドメルトブロー不織布濾過層の繊維に円形断面を採用したほうが、異形断面を採用するよりも低価格である。前記異形断面は好適には三角形又は三つ葉形であり、三角形、三つ葉形の不規則断面が繊維ウェブ表面中の繊維配列をまばらにさせ、濾材の通気度が向上し、圧損が低下し、循環時間が長くなり、これにより使用寿命が向上する。
【００３１】
上記第１のポリフェニレンサルファイドメルトブロー不織布濾過層の目付は、好適には５〜１００ｇ／ｍ２である。第１のポリフェニレンサルファイドメルトブロー不織布濾過層の目付が低すぎると、実際の使用時に、リバースジェットが必要でジェット圧力は通常２〜４ｋｇであるため、複数回のジェット噴射の後に表面のメルトブロー不織布が破損しやすい。第１のポリフェニレンサルファイドメルトブロー不織布濾過層の目付が高すぎると、実際の使用時に濾過材料の初期圧損の増大を招きやすく、これによりエネルギー消費が増加する。耐久性と圧損とのバランスを考慮し、本発明の第１のポリフェニレンサルファイドメルトブロー不織布濾過層の目付は、より好適には２０〜８０ｇ／ｍ２、さらに好適には４０〜８０ｇ／ｍ２である。
【００３２】
第１のポリフェニレンサルファイドメルトブロー不織布層を保護し、その使用期間を長くするため、上記第１のポリフェニレンサルファイドメルトブロー不織布層の上に、好適にはもう１層の目付２００ｇ／ｍ２以下の耐熱繊維ウェブ層がある。当該耐熱繊維ウェブ層の目付は高すぎないほうがよく、目付が高すぎると、粉塵が第１のポリフェニレンサルファイドメルトブロー不織布層に浸透堆積した後、濾過材料の後期圧損が高くなりやすくなる。
【００３３】
上記第１のポリフェニレンサルファイドメルトブロー不織布濾過層を構成する繊維の直径のＣＶ％は、好適には１００％以下である。ＣＶ％値とは、つまり平均平方偏差係数で、標準偏差と算術平均数との比の値であり、繊維の細さの不均一度を表す。第１のポリフェニレンサルファイド不織布濾過層はメルトブロー法を用いて調製され、当該方法自体に繊維間の直径偏差が存在する。上記第１のポリフェニレンサルファイドメルトブロー不織布濾過層を構成する繊維の直径のＣＶ％が高すぎる場合は、メルトブロー繊維の平均値のばらつきが大きいことを示し、繊維の直径分布に両極分化現象が存在し、つまり、直径が太いものが占める比率が多すぎるということであり、すると、得られるポリフェニレンサルファイドメルトブロー不織布濾過層の孔径が大きくなり、得られる濾過材料の通気度が高く、粉塵が濾材内部に侵入しやすく、表面のみに一次粉塵層を形成することが困難になり、良好な濾過効果を達成できず、最終出口濃度が標準に達しない。
【００３４】
上記４層構造の第１のポリフェニレンサルファイドメルトブロー不織布層の任意の１点の厚みは、好適には２０〜６００μｍである。第１のポリフェニレンサルファイドメルトブロー不織布濾過層の厚みは、濾材全体の濾過性能に直接影響する。第１のポリフェニレンサルファイドメルトブロー不織布濾過層の厚みが小さすぎると、メルトブロー不織布層の厚みが薄く、強度が低く、濾材は長期運転中にパルスジェットの圧力を繰返し受けるので、表面のメルトブロー不織布層の破裂を招き、濾材全体の濾過性能が顕著に低下する。第１のポリフェニレンサルファイドメルトブロー不織布濾過層の厚みが大きすぎると、目付を保証する条件下において、メルトブロー不織布層における繊維間孔径、通気度が小さくなるので、濾材の運行圧損が高くなり、また別の面では、メルトブロー層の孔径分布の不変を保証する条件下において、メルトブロー層不織布の目付が増大するが、単なる目付の増大は濾材の濾過性能をあまり向上させず、製造コストも高くなる。運行環境の複雑さ及びフィルターバッグの長期使用における寿命を考慮し、第１のポリフェニレンサルファイドメルトブロー不織布濾過層の任意の点における厚みは、より好適には５０〜３００μｍである。
【００３５】
上記第１のポリフェニレンサルファイドメルトブロー不織布濾過層の厚みのＣＶ％は、好適には５０％未満である。第１のポリフェニレンサルファイドメルトブロー不織布濾過層を他の３層と複合する際に、ニードルパンチ又はスパンレース加工を用いると、第１層中のポリフェニレンサルファイド極細繊維が下層に微量入り込み、すると、針孔箇所と非針孔箇所の第１のポリフェニレンサルファイド不織布濾過層の厚みには偏差が存在する可能性がある。第１のポリフェニレンサルファイドメルトブロー不織布濾過層の厚みのＣＶ％が大きすぎる場合、それは第１のポリフェニレンサルファイドメルトブロー不織布濾過層における平均直径０．５〜１０．０μｍのポリフェニレンサルファイド繊維が他の３層に多く入り込みすぎていることを意味し、他の３層に占める比率が過多となり、表面のポリフェニレンサルファイドメルトブロー不織布層が深刻な破壊を受け、穴あき又は／及び表面破損の現象が起こり、すると、得られる濾過材料の捕集効率が下がり、圧損が高くなる。第１のポリフェニレンサルファイドメルトブロー不織布濾過層の厚みのＣＶ％が５０％未満の場合、調製される濾過材料は良好な濾過効果を保持できるだけでなく、一次粉塵層形成後の圧損を低く保ち、また循環時間を長く保つこともできる。
【００３６】
上記第１のポリフェニレンサルファイドメルトブロー不織布濾過層を構成する厚みのＣＶ％は、より好適には２０％未満である。第１のポリフェニレンサルファイドメルトブロー不織布濾過層を他の３層と複合する際に、火炎融着の方法を用いて第２の耐熱繊維ウェブ濾過層の上面に貼り合わせる場合は、第１のポリフェニレンサルファイドメルトブロー不織布濾過層中の直径０．５〜１０．０μｍのポリフェニレンサルファイド繊維が他の３層中に占める比率は０重量％、つまり、メルトブロー層繊維は下層に入り込まず、すると第１のポリフェニレンサルファイド不織布層の厚みの不均率は、火炎融着プロセスによる偏差のみとなる。第１のポリフェニレンサルファイドメルトブロー不織布濾過層の厚みのＣＶ％が大きすぎる場合は、それは第１のポリフェニレンサルファイドメルトブロー不織布濾過層の融着貼り合わせ過程において表面が受ける圧力値が不均一であるために、表面のポリフェニレンサルファイドメルトブロー不織布層の厚みが不均一になっていることを意味し、濾過材料の通気度が不均一になる現象を招く可能性があり、すると得られる濾過材料は初期運行時に表面の一次粉塵層が安定的に形成されにくく、同時に、長期にわたりパルスジェットを受けた後、メルトブロー層に孔隙ができる。第１のポリフェニレンサルファイドメルトブロー不織布濾過層の厚みのＣＶ％が２０％未満の場合、調製される濾過材料は良好な濾過効果を保持できるだけでなく、一次粉塵層形成後の圧損を低く保ち、また循環時間を長く保つこともでき、さらに、一次粉塵層の形成後、濾過材料の圧力及びジェット間隔が２年間ほぼ変化しない。
【００３７】
本発明における第１の濾過層はポリフェニレンサルファイドメルトブロー不織布によって構成され、ポリフェニレンサルファイド繊維は優れた耐熱性、耐化学薬品性及び耐加水分解性能を有し、高性能の濾過材料が得られる。第２の耐熱繊維ウェブ層及び第４の耐熱繊維ウェブ層を構成する耐熱繊維はポリフェニレンサルファイド繊維、ポリテトラフルオロエチレン繊維、パラ系アラミド繊維、メタ系アラミド繊維、ポリイミド繊維又はフッ素繊維のうちの１種又は複数種であり、好適にはポリフェニレンサルファイド繊維である。
【００３８】
本発明における第３の織物増強層は、耐熱繊維からなる織物であり、耐熱繊維は、ポリフェニレンサルファイド繊維、ポリテトラフルオロエチレン繊維、パラ系アラミド繊維、メタ系アラミド繊維、ポリイミド繊維、フッ素繊維、炭素繊維、又はガラス繊維である。耐熱性、耐食性および機械的強度の角度から見れば、耐熱繊維は好適にはポリフェニレンサルファイド繊維である。圧力損失及び生産コストを考慮すると、好適には、平織、二重織、三重織、綾織、繻子織等を含む、疎な織りを形成する。
【００３９】
濾過材料の機械的強度を保証するため、第３の織物増強層の目付は好適には１００〜１８０ｇ／ｍ２である。第３の織物増強層の目付が低すぎると、得られる濾材の経方向強度が低すぎ、長期使用後に経方向に破損しやすい。第３の織物増強層の目付が高すぎると、緯方向の強度が低すぎ、長期使用後に緯方向に破損しやすい。
【００４０】
ＪＩＳ  Ｌ  １０９６（１９９９）の規格に基づくと、テスト圧力１２５Ｐａのときの濾過材料の通気度は３〜１６ｃｍ３／ｃｍ２／ｓである。濾過材料の通気度が低すぎると、濾過材料の運行初期圧損が大きく、初期圧力損失が高く、払い落としサイクルが短縮され、濾材の使用寿命が短くなる。濾過材料の通気度が高すぎると、それは濾過材料の孔径が大きすぎるということであり、粉塵が濾材中に侵入しやすく、これにより濾過材料の捕集効率が低下する。
【００４１】
ＪＩＳ  Ｌ  １０９６（１９９９）の規格に基づくと、当該濾過材料の経方向引張強さは９００Ｎ／５ｃｍを上回り、緯方向の引張強度は１２００Ｎ／５ｃｍを上回る。当該濾過材料の引張強さが低すぎると、払い落とし時又は他の運行条件下で濾過材料が破裂しやすい。
【００４２】
本発明の濾過材料の製造方法は、以下のステップを含む。
（１）ポリフェニレンサルファイドメルトブロー不織布濾過層の調製：ポリマー送り込み−溶融押出‐ポリフェニレンサルファイド繊維形成‐冷却‐ウェブ形成‐結合して布を形成し、得られた不織布を第１のポリフェニレンサルファイドメルトブロー不織布濾過層とするステップ。
（２）耐熱繊維ウェブの濾過層、非濾過層の調製：直径７〜３０μｍの耐熱繊維を用い、開綿‐梳綿−ネット上での開繊を経て、調製された耐熱繊維ウェブ層をそれぞれ第２の耐熱繊維ウェブ濾過層、第４の耐熱繊維ウェブ非濾過層とするステップ。
（３）織物増強層の調製：１００重量％の耐熱繊維を用いて目付８０〜２００ｇ／ｍ２の織物を織り、第３の織物増強層とするステップ。
（４）濾過材料の調製：調製した第１のポリフェニレンサルファイドメルトブロー不織布濾過層、第２の耐熱繊維ウェブ濾過層、第３の織物増強層、第４の耐熱繊維ウェブ非濾過層をこの順に積層し、ニードルパンチ及び／もしくはスパンレースの方式で一体化させて最終的な完成品を調製するか、又は、まず調製した第２の耐熱繊維ウェブ濾過層、第３の織物増強層及び第４の耐熱繊維ウェブ非濾過層をこの順で積層し、ニードルパンチ及び／もしくはスパンレースの方式で一体化させ、さらに火炎熱融着法もしくは熱融着法もしくはニードルパンチもしくはスパンレースの方式で、第１のポリフェニレンサルファイドメルトブロー不織布濾過層を第２の耐熱繊維ウェブ濾過層の表面上に融着もしくは絡合させて、最終的な完成品を調製するステップ。
【００４３】
ステップ（２）において第２の耐熱繊維ウェブ濾過層及び第４の耐熱繊維ウェブ非濾過層を構成する耐熱繊維の直径は７．０〜３０．０μｍである。耐熱繊維の直径が７．０μｍ未満の場合、構成する繊維ウェブの孔隙率が低く、得られる濾過材料の通気度が低くなり、実際の装置での運行時に濾過材料の圧力損失上昇が早く、しかも濾過性能の向上には実質的な影響がない。耐熱繊維の直径が３０．０μｍを上回る場合、構成する繊維ウェブの孔隙率が大きく、得られる濾過材料の通気度が大きくなり、粉塵粒子に対する捕集効率が低い。得られる濾過材料の圧力損失及び捕集効率を考慮すると、第２の耐熱繊維ウェブ濾過層及び第４の耐熱繊維ウェブ非濾過層を構成する耐熱繊維の直径は、好適には９．０〜１６．０μｍである。
【００４４】
ステップ（４）の１種類目の方法では、４層をニードルパンチ及び／又はスパンレースの方式で交絡させ一体化した後、１００〜２００℃の温度下でヒートセット処理を行うが、ヒートセット温度が低すぎると、得られる濾過材料の収縮率が過大となり、実際の使用過程で過度の収縮により寸法安定性が不良となり、袋の緊縮を招き、又は通気度の低下を直接招き、圧力が高くなる。ヒートセット温度が高すぎると、第１のポリフェニレンサルファイドメルトブロー不織布層と第２の耐熱繊維ウェブ濾過層、第３の織物増強層、第４の耐熱繊維ウェブ非濾過層との熱収縮率が異なるため、貼り合わせ加工の際に第１のポリフェニレンサルファイドメルトブロー不織布層と第２の耐熱繊維ウェブ濾過層との分離が起きる可能性がある。
【００４５】
ステップ（４）の２種類目の方法では、火炎熱融着法又は熱融着法により、第１のポリフェニレンサルファイドメルトブロー不織布濾過層を第２の耐熱繊維ウェブ濾過層の表面上に融着又は絡合させる。火炎熱融着法又は熱融着法でポリフェニレンサルファイドメルトブロー不織布を第２の耐熱繊維ウェブ濾過層の表面に直接融着しているため、第１のポリフェニレンサルファイドメルトブロー不織布濾過層が破壊されず、これにより調製される濾過材料が高い捕集効率を有し、圧損が低い。このうち、効果が最良なのはフレームラミネートであり、フレームラミネートしたものは断面をカッターで切り開くことができ、電子顕微鏡で断面を観察すると、第１層と第２層との貼り合わせ部分にポリマーが融化して発生した、明らかに繊維自体の太さを上回る融着点を見つけることができる。
【００４６】
以下、実施例によって本発明につきさらに詳細な説明を行う。本発明の濾過材料の各基本物性の測定方法は以下のとおりである。
【００４７】
［ポリフェニレンサルファイド繊維の平均直径］
走査電子顕微鏡（ＳＥＭ）を用いて試料表面に対し試験を行い、メルトブロー不織布からランダムに２０か所のポイントを抽出して、試料調製と試験を行い、各ポイントの試験の倍率は６００倍であり、試料中の構造繊維の直径をランダムに表示し、各ポイントにおいて少なくとも繊維１０本の直径を表示する。合計で少なくとも２００本の顕微の直径を表示し、その平均値をとる。
【００４８】
［第１のポリフェニレンサルファイドメルトブロー不織布濾過層の目付］
濾過材料を２０×２０ｃｍの正方形にカットし、重量から当該濾過材料の目付を算出し、その後、下層のニードルパンチしたフェルトの目付を減じ、第１のポリフェニレンサルファイドメルトブロー不織布濾過層の目付を得て、この方法で１０回測定して、当該１０回の平均値を最終結果とする。
【００４９】
［第１のポリフェニレンサルファイドメルトブロー不織布濾過層の厚み］
走査電子顕微鏡（ＳＥＭ）を用いて試料の断面を試験し、メルトブロー不織布からランダムに２０か所のポイントを抽出して、試料調製と試験を行い、各ポイントの試験の倍率は１００倍であり、サンプル中のメルトブロー不織布上面から第２の耐熱繊維ウェブ濾過層上面までの距離、つまり第１のポリフェニレンサルファイドメルトブロー不織布層の厚みをランダムに表示し、各ポイントにおいて少なくとも１０個の厚み値を表示し、合計で少なくとも２００個の厚み値を表示して、当該２００回の平均値を最終結果とする。
【００５０】
［繊維の直径のＣＶ％］
走査電子顕微鏡（ＳＥＭ）を用いて試料表面に対し試験を行い、メルトブロー不織布からランダムに２０か所のポイントを抽出して、試料調製と試験を行い、各ポイントの試験の倍率は６００倍であり、試料中の構造繊維の直径をランダムに表示し、各ポイントにおいて少なくとも繊維１０本の直径を表示する。合計で少なくとも２００本の顕微の直径を表示し、ＣＶ％を算出する。
【００５１】
［厚みのＣＶ％］
走査電子顕微鏡（ＳＥＭ）を用いて試料の断面を試験し、メルトブロー不織布からランダムに２０か所のポイントを抽出して、試料調製と試験を行い、各ポイントの試験の倍率は１００倍であり、サンプル中のメルトブロー不織布上面から第２の耐熱繊維ウェブ濾過層上面までの距離、つまり第１のポリフェニレンサルファイドメルトブロー不織布層の厚みをランダムに表示し、各ポイントにおいて少なくとも１０の厚み値を表示し、合計で少なくとも２００の厚み値を表示し、厚みのＣＶ％を算出する。
【００５２】
［平均孔径］
濾過材料を切断して１．５ｃｍ直径の円形とし、界面活性剤中で３０分浸透させた後、試料のＰＰＳ−ＭＢ面を上にして毛細管流動孔隙測定器の試験槽に入れ、槽の口の蓋をしっかりと締めてから試験を行い、試験結果を、当該濾過材料の各孔径（μｍ）が材料全体に占める比率（％）の分布状況（平均孔径、最大孔径μｍ、最小孔径μｍ等を含む）に直接換算し、平均３回測定して、当該３回の平均値を最終結果とする。
【００５３】
ここで濾過材料の平均孔径は下式より得られる。
【００５４】
【数１】
2020524595.tif 000002
【００５５】
式中、ｄ：繊維直径（デニール）、
ｐｗ：濾過材料の密度（ｇ／ｃｍ３）、
ｐｐ：繊維の密度（ｇ／ｃｍ３）である。
【００５６】
［目付］
濾過材料を切断して２０ｃｍ×２０ｃｍの正方形ブロックとし、重量から当該濾過材料の単位面積目付を算出し、平均３回測定して、当該３回の平均値を最終結果とする。
【００５７】
［密度］
濾過材料の密度とは、繊維ウェブを構成する繊維の濾材全体の密度のことを指し、濾過材料の目付と厚みとの比の値である。
【００５８】
［引張強さ］
ＪＩＳ  Ｌ  １０９６（１９９９）の規格に規定の布ストリップの強度測定方法に基づき試料ストリップの引張強さを測定する。経方向及び緯方向に試料をそれぞれ採取し、試料寸法は２０ｃｍ×５ｃｍ、引張速度は１００ｍ／ｍｉｎ、つかみ間隔は１０ｃｍとする。測定値は、試料の経方向（繊維の配向に垂直な方向であり、平織の粗布を含んだ試料の場合は、平織粗布の経方向と同一の方向）における１回の強度の値である。
【００５９】
［ＶＤＩ３９２６（２００４）捕集効率、出口濃度、圧損、循環時間］
ＶＤＩ３９２６の規格に基づき濾過材料の性能を測定し、サンプルの寸法は直径１５０ｍｍである。送り込む粉塵の濃度は５．０±０．５ｇ／ｍ３であり、濾過風速は２ｍ／ｍｉｎ（風量１．８５ｍ３／ｈ）である。実験の順序は、初期３０回＋安定化５０００回＋最終３０回である。初期３０回と最終３０回の方法は以下のとおりである。運行時間が長くなるにつれて、濾過材料両面の圧差が徐々に上がり、圧差が１０００Ｐａに達したら、パルスエアで濾過材料表面の粉塵の払い落しを行い、その後、次の過程を行い、当該過程を３０回繰り返し、実験過程中に実験時間（ｔ／ｓ）と圧力の変化とを記録し、同時に濾過材料を通過した粉塵重量Ｍ（ｇ）を計量する。安定化過程とは、運行の過程において５ｓ間隔で濾過材料の払い落としを行うことを指し、払い落とし圧力は５ｂａｒ、払い落とし回数は５０００回である。
【００６０】
出口粉塵濃度Ｃ＝濾過材料を通過した粉塵の重量Ｍ／（１．８５×時間ｔ／３６００）、出口粉塵濃度Ｃの単位はｇ／ｍ３である。
捕集効率＝（１−出口粉塵濃度Ｃ／５）×１００％である。
圧損は、最終３０回の最後の１回を噴射した後に装置が自動で記録した圧損である。
循環時間は、最後３０回にかかった総時間である。
【００６１】
［耐久性（耐噴射性）］
耐久性（耐噴射性）の評価方法は以下のとおりである。◎は１０万回の噴射で破損しないこと、○は５万回の噴射で破損しないこと、△は３万回の噴射で破損しないこと、×は３万回未満の噴射で破損したことを表す。
【００６２】
［実施例１］
（１）ポリフェニレンサルファイドメルトブロー不織布濾過層の調製：ポリマー送り込み‐溶融押出‐平均直径３．４μｍのポリフェニレンサルファイド繊維の形成‐冷却‐ウェブ形成‐結合して布を形成し、目付８ｇ／ｍ２、平均厚み３８μｍ、任意の１点の厚み２０〜９０μｍの不織布を調製して第１のポリフェニレンサルファイドメルトブロー不織布濾過層とし、測定したところ、直径０．１〜６．０μｍの繊維が占める比率が６０％、繊維の直径のＣＶ％が４８％、当該濾過層の厚みのＣＶ％が１５％である。
【００６３】
（２）耐熱繊維ウェブの濾過層、非濾過層の調製：平均直径１４．５μｍのポリフェニレンサルファイド短繊維を用い、開綿、梳綿、ネット上での開繊を経て、ポリフェニレンサルファイド繊維ウェブを調製してそれぞれ第２の耐熱繊維ウェブ濾過層、第４の耐熱繊維ウェブ非濾過層とし、かつ、第２の耐熱繊維ウェブ濾過層と第４の耐熱繊維ウェブ濾過層との総目付は３９０ｇ／ｍ２である。
【００６４】
（３）織物増強層の調製：太さ２．２ｄｔｅｘ、平均直径１４．５μｍのポリフェニレンサルファイド短繊維を織り、目付１２０ｇ／ｍ２のポリフェニレンサルファイド平織物を調製して第３の織物増強層とする。
【００６５】
（４）濾過材料の調製：上記ステップで調製した第２の耐熱繊維ウェブ濾過層、第３の織物増強層、第４の耐熱繊維ウェブ非濾過層をこの順に積層し、ニードルパンチの方式で一体化させ、さらに火炎熱融着法で、第１のポリフェニレンサルファイドメルトブロー不織布濾過層を第２の耐熱繊維ウェブ濾過層の表面上に融着させて、最終的に平均孔径１２．２μｍ、密度０．３３ｇ／ｃｍ３の濾過材料を調製し、測定したところ、第１の濾過層中の直径０．５〜１０．０μｍのポリフェニレンサルファイド繊維が他の３層中に占める比率は０重量％、かつ濾過材料中、１．０〜２０．０μｍの孔径が占める比率は９２％である。本発明の濾過材料の各物性は表１を参照。
【００６６】
［実施例２］
（１）ポリフェニレンサルファイドメルトブロー不織布濾過層の調製：ポリマー送り込み‐溶融押出‐平均直径３．４μｍのポリフェニレンサルファイド繊維の形成‐冷却‐ウェブ形成‐結合して布を形成し、目付４０ｇ／ｍ２、平均厚み１２０μｍ、任意の１点の厚み６０〜２２０μｍの不織布を調製して第１のポリフェニレンサルファイドメルトブロー不織布濾過層とする。測定したところ、直径０．１〜６．０μｍの繊維が占める比率が６０％、繊維の直径のＣＶ％が４０％、当該濾過層の厚みのＣＶ％が１７％である。
【００６７】
（２）耐熱繊維ウェブの濾過層、非濾過層の調製：平均直径１４．５μｍのポリフェニレンサルファイド短繊維を用い、開綿、梳綿、ネット上での開繊を経て、ポリフェニレンサルファイド繊維ウェブを調製してそれぞれ第２の耐熱繊維ウェブ濾過層、第４の耐熱繊維ウェブ非濾過層とし、かつ、第２の耐熱繊維ウェブ濾過層と第４の耐熱繊維ウェブ濾過層との総目付は３９０ｇ／ｍ２である。
【００６８】
（３）織物増強層の調製：太さ２．２ｄｔｅｘ、平均直径１４．５μｍのポリフェニレンサルファイド短繊維を織り、目付１２０ｇ／ｍ２のポリフェニレンサルファイド平織物を調製して第３の織物増強層とする。
【００６９】
（４）濾過材料の調製：上記ステップで調製した第２の耐熱繊維ウェブ濾過層、第３の織物増強層、第４の耐熱繊維ウェブ非濾過層をこの順に積層し、ニードルパンチの方式で一体化させ、さらに火炎熱融着法で、第１のポリフェニレンサルファイドメルトブロー不織布濾過層を第２の耐熱繊維ウェブ濾過層の表面上に融着させて、最終的に平均孔径８．２μｍ、密度０．３２ｇ／ｃｍ３の濾過材料を調製する。測定したところ、第１の濾過層中の直径０．５〜１０．０μｍのポリフェニレンサルファイド繊維が他の３層中に占める比率は０重量％、かつ濾過材料中、１．０〜２０．０μｍの孔径が占める比率は９８％である。本発明の濾過材料の各物性は表１を参照。
【００７０】
［実施例３］
（１）ポリフェニレンサルファイドメルトブロー不織布濾過層の調製：ポリマー送り込み‐溶融押出‐平均直径３．４μｍのポリフェニレンサルファイド繊維の形成‐冷却‐ウェブ形成‐結合して布を形成し、目付１００ｇ／ｍ２、平均厚み５５０μｍ、任意の１点の厚み４００〜６００μｍの不織布を調製して第１のポリフェニレンサルファイドメルトブロー不織布濾過層とする。測定したところ、直径０．１〜６．０μｍの繊維が占める比率が６０％、繊維の直径のＣＶ％が３０％、当該濾過層の厚みのＣＶ％が２０％である。
【００７１】
（２）耐熱繊維ウェブの濾過層、非濾過層の調製：平均直径１４．５μｍのポリフェニレンサルファイド短繊維を用い、開綿、梳綿、ネット上での開繊を経て、ポリフェニレンサルファイド繊維ウェブを調製してそれぞれ第２の耐熱繊維ウェブ濾過層、第４の耐熱繊維ウェブ非濾過層とし、かつ、第２の耐熱繊維ウェブ濾過層と第４の耐熱繊維ウェブ濾過層との総目付は３９０ｇ／ｍ２である。
【００７２】
（３）織物増強層の調製：太さ２．２ｄｔｅｘ、平均直径１４．５μｍのポリフェニレンサルファイド短繊維を織り、目付１２０ｇ／ｍ２のポリフェニレンサルファイド平織物を調製して第３の織物増強層とする。
【００７３】
（４）濾過材料の調製：上記ステップで調製した第２の耐熱繊維ウェブ濾過層、第３の織物増強層、第４の耐熱繊維ウェブ非濾過層をこの順に積層し、ニードルパンチの方式で一体化させ、さらに火炎熱融着法で、第１のポリフェニレンサルファイドメルトブロー不織布濾過層を第２の耐熱繊維ウェブ濾過層の表面上に融着させて、最終的に平均孔径５．５μｍ、密度０．３３ｇ／ｃｍ３の濾過材料を調製する。測定したところ、第１の濾過層中の直径０．５〜１０．０μｍのポリフェニレンサルファイド繊維が他の３層中に占める比率は０重量％、かつ濾過材料中、１．０〜２０．０μｍの孔径が占める比率は１００％である。本発明の濾過材料の各物性は表１を参照。
【００７４】
［実施例４］
（１）ポリフェニレンサルファイドメルトブロー不織布濾過層の調製：ポリマー送り込み‐溶融押出‐平均直径１．２μｍのポリフェニレンサルファイド繊維の形成‐冷却‐ウェブ形成‐結合して布を形成し、目付４０ｇ／ｍ２、平均厚み１２０μｍ、任意の１点の厚み６０〜２２０μｍの不織布を調製して第１のポリフェニレンサルファイドメルトブロー不織布濾過層とする。測定したところ、直径０．１〜６．０μｍの繊維が占める比率が６０％、繊維の直径のＣＶ％が４０％、当該濾過層の厚みのＣＶ％が１７％である。
【００７５】
（２）耐熱繊維ウェブの濾過層、非濾過層の調製：平均直径１４．５μｍのポリフェニレンサルファイド短繊維を用い、開綿、梳綿、ネット上での開繊を経て、ポリフェニレンサルファイド繊維ウェブを調製してそれぞれ第２の耐熱繊維ウェブ濾過層、第４の耐熱繊維ウェブ非濾過層とし、かつ、第２の耐熱繊維ウェブ濾過層と第４の耐熱繊維ウェブ濾過層との総目付は３９０ｇ／ｍ２である。
【００７６】
（３）織物増強層の調製：太さ２．２ｄｔｅｘ、平均直径１４．５μｍのポリフェニレンサルファイド短繊維を織り、目付１２０ｇ／ｍ２のポリフェニレンサルファイド平織物を調製して第３の織物増強層とする。
【００７７】
（４）濾過材料の調製：上記ステップで調製した第２の耐熱繊維ウェブ濾過層、第３の織物増強層、第４の耐熱繊維ウェブ非濾過層をこの順に積層し、ニードルパンチの方式で一体化させ、さらに火炎熱融着法で、第１のポリフェニレンサルファイドメルトブロー不織布濾過層を第２の耐熱繊維ウェブ濾過層の表面上に融着させて、最終的に平均孔径４．９μｍ、密度０．２１ｇ／ｃｍ３の濾過材料を調製する。測定したところ、第１の濾過層中の直径０．５〜１０．０μｍのポリフェニレンサルファイド繊維が他の３層中に占める比率は０重量％、かつ濾過材料中、１．０〜２０．０μｍの孔径が占める比率は１００％である。本発明の濾過材料の各物性は表１を参照。
【００７８】
［実施例５］
（１）ポリフェニレンサルファイドメルトブロー不織布濾過層の調製：ポリマー送り込み‐溶融押出‐平均直径５．５μｍのポリフェニレンサルファイド繊維の形成‐冷却‐ウェブ形成‐結合して布を形成し、目付４０ｇ／ｍ２、平均厚み１２０μｍ、任意の１点の厚み６０〜２２０μｍの不織布を調製して第１のポリフェニレンサルファイドメルトブロー不織布濾過層とする。測定したところ、直径０．１〜６．０μｍの繊維が占める比率が６０％、繊維の直径のＣＶ％が４０％、当該濾過層の厚みのＣＶ％が１７％である。
【００７９】
（２）耐熱繊維ウェブの濾過層、非濾過層の調製：平均直径１４．５μｍのポリフェニレンサルファイド短繊維を用い、開綿、梳綿、ネット上での開繊を経て、ポリフェニレンサルファイド繊維ウェブを調製してそれぞれ第２の耐熱繊維ウェブ濾過層、第４の耐熱繊維ウェブ非濾過層とし、かつ、第２の耐熱繊維ウェブ濾過層と第４の耐熱繊維ウェブ濾過層との総目付は３９０ｇ／ｍ２である。
【００８０】
（３）織物増強層の調製：太さ２．２ｄｔｅｘ、平均直径１４．５μｍのポリフェニレンサルファイド短繊維を織り、目付１２０ｇ／ｍ２のポリフェニレンサルファイド平織物を調製して第３の織物増強層とする。
【００８１】
（４）濾過材料の調製：上記ステップで調製した第２の耐熱繊維ウェブ濾過層、第３の織物増強層、第４の耐熱繊維ウェブ非濾過層をこの順に積層し、ニードルパンチの方式で一体化させ、さらに火炎熱融着法で、第１のポリフェニレンサルファイドメルトブロー不織布濾過層を第２の耐熱繊維ウェブ濾過層の表面上に融着させて、最終的に平均孔径１１．４μｍ、密度０．４９ｇ／ｃｍ３の濾過材料を調製する。測定したところ、第１の濾過層中の直径０．５〜１０．０μｍのポリフェニレンサルファイド繊維が他の３層中に占める比率は０重量％、かつ濾過材料中、１．０〜２０．０μｍの孔径が占める比率は９５％である。本発明の濾過材料の各物性は表１を参照。
【００８２】
［実施例６］
（１）ポリフェニレンサルファイドメルトブロー不織布濾過層の調製：ポリマー送り込み‐溶融押出‐平均直径３．４μｍのポリフェニレンサルファイド繊維の形成‐冷却‐ウェブ形成‐結合して布を形成し、目付４０ｇ／ｍ２、平均厚み１２０μｍ、任意の１点の厚み４０〜２４０μｍの不織布を調製して第１のポリフェニレンサルファイドメルトブロー不織布濾過層とする。測定したところ、直径０．１〜６．０μｍの繊維が占める比率が２５％、繊維の直径のＣＶ％が８０％、当該濾過層の厚みのＣＶ％が２０％である。
【００８３】
（２）耐熱繊維ウェブの濾過層、非濾過層の調製：平均直径１４．５μｍのポリフェニレンサルファイド短繊維を用い、開綿、梳綿、ネット上での開繊を経て、ポリフェニレンサルファイド繊維ウェブを調製してそれぞれ第２の耐熱繊維ウェブ濾過層、第４の耐熱繊維ウェブ非濾過層とし、かつ、第２の耐熱繊維ウェブ濾過層と第４の耐熱繊維ウェブ濾過層との総目付は６４０ｇ／ｍ２である。
【００８４】
（３）織物増強層の調製：太さ２．２ｄｔｅｘ、平均直径１４．５μｍのポリフェニレンサルファイド短繊維を織り、目付１２０ｇ／ｍ２のポリフェニレンサルファイド平織物を調製して第３の織物増強層とする。
【００８５】
（４）濾過材料の調製：上記ステップで調製した第２の耐熱繊維ウェブ濾過層、第３の織物増強層、第４の耐熱繊維ウェブ非濾過層をこの順に積層し、ニードルパンチの方式で一体化させ、さらに火炎熱融着法で、第１のポリフェニレンサルファイドメルトブロー不織布濾過層を第２の耐熱繊維ウェブ濾過層の表面上に融着させて、最終的に平均孔径１０．２μｍ、密度０．３２ｇ／ｃｍ３の濾過材料を調製する。測定したところ、第１の濾過層中の直径０．５〜１０．０μｍのポリフェニレンサルファイド繊維が他の３層中に占める比率は０重量％、かつ濾過材料中、１．０〜２０．０μｍの孔径が占める比率は９０％である。本発明の濾過材料の各物性は表１を参照。
【００８６】
［実施例７］
（１）ポリフェニレンサルファイドメルトブロー不織布濾過層の調製：ポリマー送り込み‐溶融押出‐平均直径３．４μｍのポリフェニレンサルファイド繊維の形成‐冷却‐ウェブ形成‐結合して布を形成し、目付４０ｇ／ｍ２、平均厚み１２０μｍ、任意の１点の厚み４０〜２４０μｍの不織布を調製して第１のポリフェニレンサルファイドメルトブロー不織布濾過層とする。測定したところ、直径０．１〜６．０μｍの繊維が占める比率が９５％、繊維の直径のＣＶ％が２８％、当該濾過層の厚みのＣＶ％が２０％である。
【００８７】
（２）耐熱繊維ウェブの濾過層、非濾過層の調製：平均直径１４．５μｍのポリフェニレンサルファイド短繊維を用い、開綿、梳綿、ネット上での開繊を経て、ポリフェニレンサルファイド繊維ウェブを調製してそれぞれ第２の耐熱繊維ウェブ濾過層、第４の耐熱繊維ウェブ非濾過層とし、かつ、第２の耐熱繊維ウェブ濾過層と第４の耐熱繊維ウェブ濾過層との総目付は２２０ｇ／ｍ２である。
【００８８】
（３）織物増強層の調製：太さ２．２ｄｔｅｘ、平均直径１４．５μｍのポリフェニレンサルファイド短繊維を織り、目付１２０ｇ／ｍ２のポリフェニレンサルファイド平織物を調製して第３の織物増強層とする。
【００８９】
（４）濾過材料の調製：上記ステップで調製した第２の耐熱繊維ウェブ濾過層、第３の織物増強層、第４の耐熱繊維ウェブ非濾過層をこの順に積層し、ニードルパンチの方式で一体化させ、さらに火炎熱融着法で、第１のポリフェニレンサルファイドメルトブロー不織布濾過層を第２の耐熱繊維ウェブ濾過層の表面上に融着させて、最終的に平均孔径６．５μｍ、密度０．３４ｇ／ｃｍ３の濾過材料を調製する。測定したところ、第１の濾過層中の直径０．５〜１０．０μｍのポリフェニレンサルファイド繊維が他の３層中に占める比率は０重量％、かつ濾過材料中、１．０〜２０．０μｍの孔径が占める比率は１００％である。本発明の濾過材料の各物性は表１を参照。
【００９０】
［実施例８］
（１）ポリフェニレンサルファイドメルトブロー不織布濾過層の調製：ポリマー送り込み‐溶融押出‐平均直径３．４μｍのポリフェニレンサルファイド繊維の形成‐冷却‐ウェブ形成‐結合して布を形成し、目付４０ｇ／ｍ２、平均厚み１００μｍ、任意の１点の厚み０〜２６０μｍの不織布を調製して第１のポリフェニレンサルファイドメルトブロー不織布濾過層とする。測定したところ、直径０．１〜６．０μｍの繊維が占める比率が５８％、繊維の直径のＣＶ％が４０％、当該濾過層の厚みのＣＶ％が７５％である。
【００９１】
（２）耐熱繊維ウェブの濾過層、非濾過層の調製：平均直径１４．５μｍのポリフェニレンサルファイド短繊維を用い、開綿、梳綿、ネット上での開繊を経て、ポリフェニレンサルファイド繊維ウェブを調製してそれぞれ第２の耐熱繊維ウェブ濾過層、第４の耐熱繊維ウェブ非濾過層とし、かつ、第２の耐熱繊維ウェブ濾過層と第４の耐熱繊維ウェブ濾過層との総目付は３９０ｇ／ｍ２である。
【００９２】
（３）織物増強層の調製：太さ２．２ｄｔｅｘ、平均直径１４．５μｍのポリフェニレンサルファイド短繊維を織り、目付１２０ｇ／ｍ２のポリフェニレンサルファイド平織物を調製して第３の織物増強層とする。
【００９３】
（４）濾過材料の調製：上記ステップで調製した第１のポリフェニレンサルファイドメルトブロー不織布濾過層、第２の耐熱繊維ウェブ濾過層、第３の織物増強層、第４の耐熱繊維ウェブ非濾過層をこの順に積層し、ニードルパンチの方式で一体化させ、１６０℃の温度でヒートセット処理を行い、最終的に平均孔径１０．９μｍ、密度０．３９ｇ／ｃｍ３の濾過材料を調製する。測定したところ、第１の濾過層中の直径０．５〜１０．０μｍのポリフェニレンサルファイド繊維が他の３層中に占める比率は０．５重量％、かつ濾過材料中、１．０〜２０．０μｍの孔径が占める比率は９０％である。本発明の濾過材料の各物性は表１を参照。
【００９４】
［実施例９］
（１）ポリフェニレンサルファイドメルトブロー不織布濾過層の調製：ポリマー送り込み‐溶融押出‐平均直径３．４μｍのポリフェニレンサルファイド繊維の形成‐冷却‐ウェブ形成‐結合して布を形成し、目付４０ｇ／ｍ２、平均厚み１００μｍ、任意の１点の厚み０〜２４０μｍの不織布を調製して第１のポリフェニレンサルファイドメルトブロー不織布濾過層とする。測定したところ、直径０．１〜６．０μｍの繊維が占める比率が５５％、繊維の直径のＣＶ％が９０％、当該濾過層の厚みのＣＶ％が８０％である。
【００９５】
（２）耐熱繊維ウェブの濾過層、非濾過層の調製：平均直径１４．５μｍのポリフェニレンサルファイド短繊維を用い、開綿、梳綿、ネット上での開繊を経て、ポリフェニレンサルファイド繊維ウェブを調製してそれぞれ第２の耐熱繊維ウェブ濾過層、第４の耐熱繊維ウェブ非濾過層とし、かつ、第２の耐熱繊維ウェブ濾過層と第４の耐熱繊維ウェブ濾過層との総目付は３９０ｇ／ｍ２である。
【００９６】
（３）織物増強層の調製：太さ２．２ｄｔｅｘ、平均直径１４．５μｍのポリフェニレンサルファイド短繊維を織り、目付１２０ｇ／ｍ２のポリフェニレンサルファイド平織物を調製して第３の織物増強層とする。
【００９７】
（４）濾過材料の調製：上記ステップで調製した第１のポリフェニレンサルファイドメルトブロー不織布濾過層、第２の耐熱繊維ウェブ濾過層、第３の織物増強層、第４の耐熱繊維ウェブ非濾過層をこの順に積層し、ニードルパンチの方式で一体化させ、１６０℃の温度でヒートセット処理を行い、最終的に平均孔径１１．３μｍ、密度０．３１ｇ／ｃｍ３の濾過材料を調製する。測定したところ、第１の濾過層中の直径０．５〜１０．０μｍのポリフェニレンサルファイド繊維が他の３層中に占める比率は３．０重量％、かつ濾過材料中、１．０〜２０．０μｍの孔径が占める比率は９０％である。本発明の濾過材料の各物性は表１を参照。
【００９８】
［実施例１０］
（１）ポリフェニレンサルファイドメルトブロー不織布濾過層の調製：ポリマー送り込み‐溶融押出‐平均直径３．４μｍのポリフェニレンサルファイド繊維の形成‐冷却‐ウェブ形成‐結合して布を形成し、目付４０ｇ／ｍ２、平均厚み１２０μｍ、任意の１点の厚み６０〜２２０μｍの不織布を調製して第１のポリフェニレンサルファイドメルトブロー不織布濾過層とする。測定したところ、直径０．１〜６．０μｍの繊維が占める比率が６０％、繊維の直径のＣＶ％が４０％、当該濾過層の厚みのＣＶ％が１７％である。
【００９９】
（２）耐熱繊維ウェブの濾過層、非濾過層の調製：平均直径１４．５μｍのポリフェニレンサルファイド短繊維を用い、開綿、梳綿、ネット上での開繊を経て、ポリフェニレンサルファイド繊維ウェブを調製してそれぞれ第２の耐熱繊維ウェブ濾過層、第４の耐熱繊維ウェブ非濾過層とし、かつ、第２の耐熱繊維ウェブ濾過層と第４の耐熱繊維ウェブ濾過層との総目付は３９０ｇ／ｍ２である。
【０１００】
（３）織物増強層の調製：太さ２．２ｄｔｅｘ、平均直径１４．５μｍのポリフェニレンサルファイド短繊維を織り、目付１２０ｇ／ｍ２のポリフェニレンサルファイド平織物を調製して第３の織物増強層とする。
【０１０１】
（４）濾過材料の調製：上記ステップで調製した第２の耐熱繊維ウェブ濾過層、第３の織物増強層、第４の耐熱繊維ウェブ非濾過層をこの順に積層し、ニードルパンチの方式で一体化させ、さらに火炎熱融着法で、第１のポリフェニレンサルファイドメルトブロー不織布濾過層を第２の耐熱繊維ウェブ濾過層の表面上に融着させて、最終的に平均孔径１４．５μｍ、密度０．３１ｇ／ｃｍ３の濾過材料を調製する。測定したところ、第１の濾過層中の直径０．５〜１０．０μｍのポリフェニレンサルファイド繊維が他の３層中に占める比率は０重量％、かつ濾過材料中、１．０〜２０．０μｍの孔径が占める比率は９０％である。本発明の濾過材料の各物性は表２を参照。
【０１０２】
［実施例１１］
（１）ポリフェニレンサルファイドメルトブロー不織布濾過層の調製：ポリマー送り込み‐溶融押出‐平均直径３．４μｍのポリフェニレンサルファイド繊維の形成‐冷却‐ウェブ形成‐結合して布を形成し、目付４０ｇ／ｍ２、平均厚み１２０μｍ、任意の１点の厚み６０〜２２０μｍの不織布を調製して第１のポリフェニレンサルファイドメルトブロー不織布濾過層とする。測定したところ、直径０．１〜６．０μｍの繊維が占める比率が６０％、繊維の直径のＣＶ％が４０％、当該濾過層の厚みのＣＶ％が１７％である。
【０１０３】
（２）耐熱繊維ウェブの濾過層、非濾過層の調製：平均直径１４．５μｍのポリフェニレンサルファイド短繊維を用い、開綿、梳綿、ネット上での開繊を経て、ポリフェニレンサルファイド繊維ウェブを調製してそれぞれ第２の耐熱繊維ウェブ濾過層、第４の耐熱繊維ウェブ非濾過層とし、かつ、第２の耐熱繊維ウェブ濾過層と第４の耐熱繊維ウェブ濾過層との総目付は３９０ｇ／ｍ２である。
【０１０４】
（３）織物増強層の調製：太さ２．２ｄｔｅｘ、平均直径１４．５μｍのポリフェニレンサルファイド短繊維を織り、目付１２０ｇ／ｍ２のポリフェニレンサルファイド平織物を調製して第３の織物増強層とする。
【０１０５】
（４）濾過材料の調製：上記ステップで調製した第２の耐熱繊維ウェブ濾過層、第３の織物増強層、第４の耐熱繊維ウェブ非濾過層をこの順に積層し、ニードルパンチの方式で一体化させ、さらに火炎熱融着法で、第１のポリフェニレンサルファイドメルトブロー不織布濾過層を第２の耐熱繊維ウェブ濾過層の表面上に融着させて、最終的に平均孔径２．１μｍ、密度０．３２ｇ／ｃｍ３の濾過材料を調製する。測定したところ、第１の濾過層中の直径０．５〜１０．０μｍのポリフェニレンサルファイド繊維が他の３層中に占める比率は０重量％、かつ濾過材料中、１．０〜２０．０μｍの孔径が占める比率は９５％である。本発明の濾過材料の各物性は表２を参照。
【０１０６】
［実施例１２］
（１）ポリフェニレンサルファイドメルトブロー不織布濾過層の調製：ポリマー送り込み‐溶融押出‐平均直径３．４μｍのポリフェニレンサルファイド繊維の形成‐冷却‐ウェブ形成‐結合して布を形成し、目付４０ｇ／ｍ２、平均厚み１２０μｍ、任意の１点の厚み６０〜２２０μｍの不織布を調製して第１のポリフェニレンサルファイドメルトブロー不織布濾過層とする。測定したところ、直径０．１〜６．０μｍの繊維が占める比率が６０％、繊維の直径のＣＶ％が４０％、当該濾過層の厚みのＣＶ％が１７％である。
【０１０７】
（２）耐熱繊維ウェブの濾過層、非濾過層の調製：平均直径１４．５μｍのポリフェニレンサルファイド短繊維を用い、開綿、梳綿、ネット上での開繊を経て、ポリフェニレンサルファイド繊維ウェブを調製してそれぞれ第２の耐熱繊維ウェブ濾過層、第４の耐熱繊維ウェブ非濾過層とし、かつ、第２の耐熱繊維ウェブ濾過層と第４の耐熱繊維ウェブ濾過層との総目付は３９０ｇ／ｍ２である。
【０１０８】
（３）織物増強層の調製：太さ２．２ｄｔｅｘ、平均直径１４．５μｍのポリフェニレンサルファイド短繊維を織り、目付１２０ｇ／ｍ２のポリフェニレンサルファイド平織物を調製して第３の織物増強層とする。
【０１０９】
（４）濾過材料の調製：上記ステップで調製した第２の耐熱繊維ウェブ濾過層、第３の織物増強層、第４の耐熱繊維ウェブ非濾過層をこの順に積層し、ニードルパンチの方式で一体化させ、さらに火炎熱融着法で、第１のポリフェニレンサルファイドメルトブロー不織布濾過層を第２の耐熱繊維ウェブ濾過層の表面上に融着させて、最終的に平均孔径８．２μｍ、密度０．３４ｇ／ｃｍ３の濾過材料を調製する。測定したところ、第１の濾過層中の直径０．５〜１０．０μｍのポリフェニレンサルファイド繊維が他の３層中に占める比率は０重量％、かつ濾過材料中、１．０〜２０．０μｍの孔径が占める比率は９０％である。本発明の濾過材料の各物性は表２を参照。
【０１１０】
［実施例１３］
（１）ポリフェニレンサルファイドメルトブロー不織布濾過層の調製：ポリマー送り込み‐溶融押出‐平均直径３．４μｍのポリフェニレンサルファイド繊維の形成‐冷却‐ウェブ形成‐結合して布を形成し、目付４０ｇ／ｍ２、平均厚み１２０μｍ、任意の１点の厚み０〜２００μｍの不織布を調製して第１のポリフェニレンサルファイドメルトブロー不織布濾過層とする。測定したところ、直径０．１〜６．０μｍの繊維が占める比率が６０％、繊維の直径のＣＶ％が４０％、当該濾過層の厚みのＣＶ％が５５％である。
【０１１１】
（２）耐熱繊維ウェブの濾過層、非濾過層の調製：平均直径１４．５μｍのポリフェニレンサルファイド短繊維を用い、開綿、梳綿、ネット上での開繊を経て、ポリフェニレンサルファイド繊維ウェブを調製してそれぞれ第２の耐熱繊維ウェブ濾過層、第４の耐熱繊維ウェブ非濾過層とし、かつ、第２の耐熱繊維ウェブ濾過層と第４の耐熱繊維ウェブ濾過層との総目付は３９０ｇ／ｍ２である。
【０１１２】
（３）織物増強層の調製：太さ２．２ｄｔｅｘ、平均直径１４．５μｍのポリフェニレンサルファイド短繊維を織り、目付１２０ｇ／ｍ２のポリフェニレンサルファイド平織物を調製して第３の織物増強層とする。
【０１１３】
（４）濾過材料の調製：上記ステップで調製した第１のポリフェニレンサルファイドメルトブロー不織布濾過層、第２の耐熱繊維ウェブ濾過層、第３の織物増強層、第４の耐熱繊維ウェブ非濾過層をこの順に積層し、ニードルパンチの方式で一体化させ、１６０℃の温度でヒートセット処理を行い、最終的に平均孔径８．２μｍ、密度０．３２ｇ／ｃｍ３の濾過材料を調製する。測定したところ、第１の濾過層中の直径０．５〜１０．０μｍのポリフェニレンサルファイド繊維が他の３層中に占める比率は０．５重量％、かつ濾過材料中、１．０〜２０．０μｍの孔径が占める比率は９０％である。本発明の濾過材料の各物性は表２を参照。
【０１１４】
［実施例１４］
（１）一般繊維ウェブ層の調製：平均直径１４．５μｍのポリフェニレンサルファイド繊維を用いて、目付５０ｇ／ｍ２のポリフェニレンサルファイド一般繊維ウェブ層を調製する。
【０１１５】
（２）ポリフェニレンサルファイドメルトブロー不織布濾過層の調製：ポリマー送り込み‐溶融押出‐平均直径３．４μｍのポリフェニレンサルファイド繊維の形成‐冷却‐ウェブ形成‐結合して布を形成し、目付４０ｇ／ｍ２、平均厚み１２０μｍ、任意の１点の厚み０〜２００μｍの不織布を調製して第１のポリフェニレンサルファイドメルトブロー不織布濾過層とする。測定したところ、直径０．１〜６．０μｍの繊維が占める比率が６０％、繊維の直径のＣＶ％が４０％、当該濾過層の厚みのＣＶ％が６３％である。
【０１１６】
（３）耐熱繊維ウェブの濾過層、非濾過層の調製：平均直径１４．５μｍのポリフェニレンサルファイド短繊維を用い、開綿、梳綿、ネット上での開繊を経て、ポリフェニレンサルファイド繊維ウェブを調製してそれぞれ第２の耐熱繊維ウェブ濾過層、第４の耐熱繊維ウェブ非濾過層とし、かつ、第２の耐熱繊維ウェブ濾過層と第４の耐熱繊維ウェブ濾過層との総目付は３９０ｇ／ｍ２である。
【０１１７】
（４）織物増強層の調製：太さ２．２ｄｔｅｘ、平均直径１４．５μｍのポリフェニレンサルファイド短繊維を織り、目付１２０ｇ／ｍ２のポリフェニレンサルファイド平織物を調製して第３の織物増強層とする。
【０１１８】
（５）濾過材料の調製：上記ステップで調製した一般繊維ウェブ層、第１のポリフェニレンサルファイドメルトブロー不織布濾過層、第２の耐熱繊維ウェブ濾過層、第３の織物増強層、第４の耐熱繊維ウェブ非濾過層をこの順に積層し、ニードルパンチの方式で一体化させ、１６０℃の温度でヒートセット処理を行い、最終的に平均孔径８．２μｍ、密度０．３３ｇ／ｃｍ３の濾過材料を調製する。測定したところ、第１の濾過層中の直径０．５〜１０．０μｍのポリフェニレンサルファイド繊維が他の３層中に占める比率は０．５重量％、かつ濾過材料中、１．０〜２０．０μｍの孔径が占める比率は９０％である。本発明の濾過材料の各物性は表２を参照。
［実施例１５］
（１）ポリフェニレンサルファイドメルトブロー不織布濾過層の調製：ポリマー送り込み‐溶融押出‐平均直径０．６μｍのポリフェニレンサルファイド繊維の形成‐冷却‐ウェブ形成‐結合して布を形成し、目付５ｇ／ｍ２、平均厚み３５μｍ、任意の１点の厚み２０〜８０μｍの不織布を調製して第１のポリフェニレンサルファイドメルトブロー不織布濾過層とする。測定したところ、直径０．１〜６．０μｍの繊維が占める比率が４５％、繊維の直径のＣＶ％が６５％、当該濾過層の厚みのＣＶ％が３０％である。
【０１１９】
（２）耐熱繊維ウェブの濾過層、非濾過層の調製：平均直径１４．５μｍのポリフェニレンサルファイド短繊維を用い、開綿、梳綿、ネット上での開繊を経て、ポリフェニレンサルファイド繊維ウェブを調製してそれぞれ第２の耐熱繊維ウェブ濾過層、第４の耐熱繊維ウェブ非濾過層とし、かつ、第２の耐熱繊維ウェブ濾過層と第４の耐熱繊維ウェブ濾過層との総目付は３９０ｇ／ｍ２である。
【０１２０】
（３）織物増強層の調製：太さ２．２ｄｔｅｘ、平均直径１４．５μｍのポリフェニレンサルファイド短繊維を織り、目付１２０ｇ／ｍ２のポリフェニレンサルファイド平織物を調製して第３の織物増強層とする。
【０１２１】
（４）濾過材料の調製：上記ステップで調製した第２の耐熱繊維ウェブ濾過層、第３の織物増強層、第４の耐熱繊維ウェブ非濾過層をこの順に積層し、ニードルパンチの方式で一体化させ、さらに火炎熱融着法で、第１のポリフェニレンサルファイドメルトブロー不織布濾過層を第２の耐熱繊維ウェブ濾過層の表面上に融着させて、最終的に平均孔径８．９μｍ、密度０．３３ｇ／ｃｍ３の濾過材料を調製する。測定したところ、第１の濾過層中の直径０．５〜１０．０μｍのポリフェニレンサルファイド繊維が他の３層中に占める比率は０重量％、かつ濾過材料中、１．０〜２０．０μｍの孔径が占める比率は９５％である。本発明の濾過材料の各物性は表２を参照。
【０１２２】
［実施例１６］
（１）ポリフェニレンサルファイドメルトブロー不織布濾過層の調製：ポリマー送り込み‐溶融押出‐平均直径９．８μｍのポリフェニレンサルファイド繊維の形成‐冷却‐ウェブ形成‐結合して布を形成し、目付１００ｇ／ｍ２、平均厚み４６０μｍ、任意の１点の厚み２５０〜６００μｍの不織布を調製して第１のポリフェニレンサルファイドメルトブロー不織布濾過層とする。測定したところ、直径０．１〜６．０μｍの繊維が占める比率が２５％、繊維の直径のＣＶ％が２０％、当該濾過層の厚みのＣＶ％が１４％である。
【０１２３】
（２）耐熱繊維ウェブの濾過層、非濾過層の調製：平均直径１４．５μｍのポリフェニレンサルファイド短繊維を用い、開綿、梳綿、ネット上での開繊を経て、ポリフェニレンサルファイド繊維ウェブを調製してそれぞれ第２の耐熱繊維ウェブ濾過層、第４の耐熱繊維ウェブ非濾過層とし、かつ、第２の耐熱繊維ウェブ濾過層と第４の耐熱繊維ウェブ濾過層との総目付は３９０ｇ／ｍ２である。
【０１２４】
（３）織物増強層の調製：太さ２．２ｄｔｅｘ、平均直径１４．５μｍのポリフェニレンサルファイド短繊維を織り、目付１２０ｇ／ｍ２のポリフェニレンサルファイド平織物を調製して第３の織物増強層とする。
【０１２５】
（４）濾過材料の調製：上記ステップで調製した第２の耐熱繊維ウェブ濾過層、第３の織物増強層、第４の耐熱繊維ウェブ非濾過層をこの順に積層し、ニードルパンチの方式で一体化させ、さらに火炎熱融着法で、第１のポリフェニレンサルファイドメルトブロー不織布濾過層を第２の耐熱繊維ウェブ濾過層の表面上に融着させて、最終的に平均孔径８．４μｍ、密度０．３０ｇ／ｃｍ３の濾過材料を調製する。測定したところ、第１の濾過層中の直径０．５〜１０．０μｍのポリフェニレンサルファイド繊維が他の３層中に占める比率は０重量％、かつ濾過材料中、１．０〜２０．０μｍの孔径が占める比率は９５％である。本発明の濾過材料の各物性は表２を参照。
【０１２６】
［実施例１７］
（１）ポリフェニレンサルファイドメルトブロー不織布濾過層の調製：ポリマー送り込み‐溶融押出‐平均直径６．０μｍのポリフェニレンサルファイド繊維の形成‐冷却‐ウェブ形成‐結合して布を形成し、目付４０ｇ／ｍ２、平均厚み１６０μｍ、任意の１点の厚み８０〜２６０μｍの不織布を調製して第１のポリフェニレンサルファイドメルトブロー不織布濾過層とする。測定したところ、直径０．１〜６．０μｍの繊維が占める比率が３５％、繊維の直径のＣＶ％が３０％、当該濾過層の厚みのＣＶ％が１６％である。
【０１２７】
（２）耐熱繊維ウェブの濾過層、非濾過層の調製：平均直径１４．５μｍのポリフェニレンサルファイド短繊維を用い、開綿、梳綿、ネット上での開繊を経て、ポリフェニレンサルファイド繊維ウェブを調製してそれぞれ第２の耐熱繊維ウェブ濾過層、第４の耐熱繊維ウェブ非濾過層とし、かつ、第２の耐熱繊維ウェブ濾過層と第４の耐熱繊維ウェブ濾過層との総目付は３９０ｇ／ｍ２である。
【０１２８】
（３）織物増強層の調製：太さ２．２ｄｔｅｘ、平均直径１４．５μｍのポリフェニレンサルファイド短繊維を織り、目付１２０ｇ／ｍ２のポリフェニレンサルファイド平織物を調製して第３の織物増強層とする。
【０１２９】
（４）濾過材料の調製：上記ステップで調製した第２の耐熱繊維ウェブ濾過層、第３の織物増強層、第４の耐熱繊維ウェブ非濾過層をこの順に積層し、ニードルパンチの方式で一体化させ、さらに火炎熱融着法で、第１のポリフェニレンサルファイドメルトブロー不織布濾過層を第２の耐熱繊維ウェブ濾過層の表面上に融着させて、最終的に平均孔径９．１μｍ、密度０．３２ｇ／ｃｍ３の濾過材料を調製する。測定したところ、第１の濾過層中の直径０．５〜１０．０μｍのポリフェニレンサルファイド繊維が他の３層中に占める比率は０重量％、かつ濾過材料中、１．０〜２０．０μｍの孔径が占める比率は９０％である。本発明の濾過材料の各物性は表２を参照。
【０１３０】
［実施例１８］
（１）ポリフェニレンサルファイドメルトブロー不織布濾過層の調製：ポリマー送り込み‐溶融押出‐平均直径３．４μｍのポリフェニレンサルファイド繊維の形成‐冷却‐ウェブ形成‐結合して布を形成し、目付４０ｇ／ｍ２、平均厚み１２０μｍ、任意の１点の厚み６０〜２２０μｍの不織布を調製して第１のポリフェニレンサルファイドメルトブロー不織布濾過層とする。測定したところ、直径０．１〜６．０μｍの繊維が占める比率が６０％、繊維の直径のＣＶ％が４０％、当該濾過層の厚みのＣＶ％が１７％である。
【０１３１】
（２）耐熱繊維ウェブの濾過層、非濾過層の調製：平均直径２〜５Ｄのポリテトラフルオロエチレン短繊維を用い、開綿、梳綿、ネット上での開繊を経て、調製されたポリテトラフルオロエチレン繊維ウェブをそれぞれ第２の耐熱繊維ウェブ濾過層、第４の耐熱繊維ウェブ非濾過層とし、かつ、第２の耐熱繊維ウェブ濾過層と第４の耐熱繊維ウェブ濾過層との総目付は３９０ｇ／ｍ２である。
【０１３２】
（３）織物増強層の調製：太さ２〜５Ｄのポリテトラフルオロエチレンを原料にフィラメントを作成してから織り、目付１２０ｇ／ｍ２のポリテトラフルオロエチレン平織物を調製して第３の織物増強層とする。
【０１３３】
（４）濾過材料の調製：上記ステップで調製した第２の耐熱繊維ウェブ濾過層、第３の織物増強層、第４の耐熱繊維ウェブ非濾過層をこの順に積層し、ニードルパンチの方式で一体化させ、さらに火炎熱融着法で、第１のポリフェニレンサルファイドメルトブロー不織布濾過層を第２の耐熱繊維ウェブ濾過層の表面上に融着させて、最終的に平均孔径９．１μｍ、密度０．４７ｇ／ｃｍ３の濾過材料を調製する。測定したところ、第１の濾過層中の直径０．５〜１０．０μｍのポリフェニレンサルファイド繊維が他の３層中に占める比率は０重量％、かつ濾過材料中、１．０〜２０．０μｍの孔径が占める比率は９２％である。本発明の濾過材料の各物性は表２を参照。
【０１３４】
［比較例１］
（１）ポリフェニレンサルファイドメルトブロー不織布濾過層の調製：ポリマー送り込み‐溶融押出‐平均直径１１．０μｍのポリフェニレンサルファイド繊維の形成‐冷却‐ウェブ形成‐結合して布を形成し、目付４ｇ／ｍ２、平均厚み１２０μｍ、任意の１点の厚み６０〜２２０μｍの不織布を調製して第１のポリフェニレンサルファイドメルトブロー不織布濾過層とする。測定したところ、直径０．１〜６．０μｍの繊維が占める比率が５％、繊維の直径のＣＶ％が５０％、当該濾過層の厚みのＣＶ％が１７％である。
【０１３５】
（２）耐熱繊維ウェブの濾過層、非濾過層の調製：平均直径１４．５μｍのポリフェニレンサルファイド短繊維を用い、開綿、梳綿、ネット上での開繊を経て、ポリフェニレンサルファイド繊維ウェブを調製してそれぞれ第２の耐熱繊維ウェブ濾過層、第４の耐熱繊維ウェブ非濾過層とし、かつ、第２の耐熱繊維ウェブ濾過層と第４の耐熱繊維ウェブ濾過層との総目付は３９０ｇ／ｍ２である。
【０１３６】
（３）織物増強層の調製：太さ２．２ｄｔｅｘ、平均直径１４．５μｍのポリフェニレンサルファイド短繊維を織り、目付１２０ｇ／ｍ２のポリフェニレンサルファイド平織物を調製して第３の織物増強層とする。
【０１３７】
（４）濾過材料の調製：上記ステップで調製した第２の耐熱繊維ウェブ濾過層、第３の織物増強層、第４の耐熱繊維ウェブ非濾過層をこの順に積層し、ニードルパンチの方式で一体化させ、さらに火炎熱融着法で、第１のポリフェニレンサルファイドメルトブロー不織布濾過層を第２の耐熱繊維ウェブ濾過層の表面上に融着させて、最終的に平均孔径１６．０μｍ、密度０．３１ｇ／ｃｍ３の濾過材料を調製する。測定したところ、第１の濾過層中の直径０．５〜１０．０μｍのポリフェニレンサルファイド繊維が他の３層中に占める比率は０重量％、かつ濾過材料中、１．０〜２０．０μｍの孔径が占める比率は７０％である。当該濾過材料の各物性は表３を参照。
【０１３８】
［比較例２］
（１）ポリフェニレンサルファイドメルトブロー不織布濾過層の調製：ポリマー送り込み‐溶融押出‐平均直径０．４μｍのポリフェニレンサルファイド繊維の形成‐冷却‐ウェブ形成‐結合して布を形成し、目付１１０ｇ／ｍ２、任意の１点の厚み１２０μｍの不織布を調製して第１のポリフェニレンサルファイドメルトブロー不織布濾過層とする。測定したところ、直径０．１〜６．０μｍの繊維が占める比率が１５％、繊維の直径のＣＶ％が２０％、当該濾過層の厚みのＣＶ％が１７％である。
【０１３９】
（２）耐熱繊維ウェブの濾過層、非濾過層の調製：平均直径１４．５μｍのポリフェニレンサルファイド短繊維を用い、開綿、梳綿、ネット上での開繊を経て、ポリフェニレンサルファイド繊維ウェブを調製してそれぞれ第２の耐熱繊維ウェブ濾過層、第４の耐熱繊維ウェブ非濾過層とし、かつ、第２の耐熱繊維ウェブ濾過層と第４の耐熱繊維ウェブ濾過層との総目付は３９０ｇ／ｍ２である。
【０１４０】
（３）織物増強層の調製：太さ２．２ｄｔｅｘ、平均直径１４．５μｍのポリフェニレンサルファイド短繊維を織り、目付１２０ｇ／ｍ２のポリフェニレンサルファイド平織物を調製して第３の織物増強層とする。
【０１４１】
（４）濾過材料の調製：上記ステップで調製した第２の耐熱繊維ウェブ濾過層、第３の織物増強層、第４の耐熱繊維ウェブ非濾過層をこの順に積層し、ニードルパンチの方式で一体化させ、さらに火炎熱融着法で、第１のポリフェニレンサルファイドメルトブロー不織布濾過層を第２の耐熱繊維ウェブ濾過層の表面上に融着させて、最終的に平均孔径１．９μｍ、密度０．３２ｇ／ｃｍ３の濾過材料を調製する。測定したところ、第１の濾過層中の直径０．５〜１０．０μｍのポリフェニレンサルファイド繊維が他の３層中に占める比率は０重量％、かつ濾過材料中、１．０〜２０．０μｍの孔径が占める比率は９０％である。当該濾過材料の各物性は表３を参照。
【０１４２】
［比較例３］
（１）第１のＰＴＦＥ膜濾過層の準備：平均直径１．０μｍ、目付２ｇ／ｍ２のＰＴＦＥ膜を第１のＰＴＦＥ膜濾過層に用いる。
【０１４３】
（２）耐熱繊維ウェブの濾過層、非濾過層の調製：平均直径１４．５μｍのポリフェニレンサルファイド短繊維を用い、開綿、梳綿、ネット上での開繊を経て、ポリフェニレンサルファイド繊維ウェブを調製してそれぞれ第２の耐熱繊維ウェブ濾過層、第４の耐熱繊維ウェブ非濾過層とし、かつ、第２の耐熱繊維ウェブ濾過層と第４の耐熱繊維ウェブ濾過層との総目付は３９０ｇ／ｍ２である。
【０１４４】
（３）第３の織物増強層の調製：太さ２．２ｄｔｅｘ、平均直径１４．５μｍのポリフェニレンサルファイド短繊維を織り、目付１２０ｇ／ｍ２のポリフェニレンサルファイド平織物を調製して第３の織物増強層とする。
【０１４５】
（４）濾過材料の調製：上記ステップで調製した第２の耐熱繊維ウェブ濾過層、第３の織物増強層、第４の耐熱繊維ウェブ非濾過層をこの順に積層し、ニードルパンチの方式で一体化させ、さらに熱融着法で、第１のＰＴＦＥ膜濾過層を第２の耐熱繊維ウェブ濾過層の表面上に融着させて、最終的に平均孔径３．５μｍ、密度０．３９ｇ／ｃｍ３の濾過材料を調製し、かつ濾過材料中、１．０〜２０．０μｍの孔径が占める比率は９４％である。当該濾過材料の各物性は表３を参照。
【０１４６】
［比較例４］
平均直径１４．５μｍのポリフェニレンサルファイド繊維を５０重量％と、平均直径１０μｍのポリフェニレンサルファイド繊維を５０％用いて、混綿、開綿、梳綿、ネット上での開繊を行った後、パンチ密度５０本／ｃｍ２でニードルパンチを行い、目付２１５ｇ／ｍ２のポリフェニレンサルファイド繊維ウェブを形成して濾過層とする。
【０１４７】
太さ２．２ｄｔｅｘ、平均直径１４．５μｍのポリフェニレンサルファイド短繊維を織り、経方向密度７９本／５ｃｍ、緯方向密度３０本／５ｃｍ、目付１２０ｇ／ｍ２のポリフェニレンサルファイド平織物中間織物増強層を調製する。
【０１４８】
平均直径１４．５μｍの耐熱繊維を１００重量％用い、開綿、梳綿、ネット上での開繊を行った後、パンチ密度５０本／ｃｍ２でニードルパンチを行い、目付２１５ｇ／ｍ２のポリフェニレンサルファイド繊維ウェブを形成して非濾過層とする。
【０１４９】
その後、濾過層、中間織物増強層、非濾過層の順で積層してからニードルパンチを行って濾材を調製し、当該濾過材料の各物性は表３を参照。
【０１５０】
【表１】
2020524595.tif 000003
【０１５１】
【表２】
2020524595.tif 000004
【０１５２】
【表３】
2020524595.tif 000005
【０１５３】
上の表より、
（１）実施例１、２、３からわかるように、同等条件において、第１のポリフェニレンサルファイドメルトブロー不織布層の目付の増大に伴い、得られる濾過材料は捕集率効率がより高く、循環時間がより長く、出口粉塵濃度がより低くなる。
【０１５４】
（２）実施例２、４、５からわかるように、同等条件において、実施例２及び実施例５を比較すると、実施例２では、第１のポリフェニレンサルファイドメルトブロー不織布層中の繊維の平均直径が好適範囲内であるとき、得られる濾過材料の捕集効率が高く、循環時間が長い。実施例２と実施例４を比較すると、いずれも好適範囲であるとき、実施例４では第１のポリフェニレンサルファイドメルトブロー不織布層中の繊維の平均直径が小さく、得られる濾材は出口濃度がより低いものの、循環時間がやや短い。
【０１５５】
（３）実施例６及び実施例７からわかるように、同等条件において、第１のポリフェニレンサルファイドメルトブロー不織布層中の直径０．１〜６．０μｍの繊維の含有量がより多く、繊維の直径のＣＶ％がより小さく、得られる濾過材料の捕集効率は前者と比べてより高く、循環時間がより長く、出口粉塵濃度がより低い。
【０１５６】
（４）実施例８及び実施例９からわかるように、同等条件において、第１のポリフェニレンサルファイドメルトブロー不織布濾過層をニードルパンチ貼り合わせで複合したとき、後者の厚みのＣＶ％が高くなればなるほど、調製した濾過材料の捕集効率はむしろ前者よりも低く、循環時間が短く、出口粉塵濃度が低い。
【０１５７】
（５）実施例２、１０、１１からわかるように、同等条件において、実施例２の濾過材料の平均孔径がより好適な範囲（６．０〜１１．０μｍ）であれば、低出口濃度（０．１０ｍｇ／Ｎｍ３以下）が保証される条件下でその循環時間はより長くなる。
【０１５８】
（６）実施例２及び実施例１２からわかるように、同等条件において、実施例１２の濾過材料中に１．０〜２０．０μｍの孔径が占める比率がより低いとき、後者の捕集効率が低く、循環時間が短く、出口粉塵濃度が高い。
【０１５９】
（７）実施例２及び実施例１４からわかるように、同等条件において、実施例２の第１のポリフェニレンサルファイドメルトブロー不織布濾過層をフレームラミネートで複合したとき、厚みのＣＶ％は約４分の１に減少しており、なおかつ、実施例２の厚みの最小値が６０μｍより大きければ、粉塵が効果的に外に隔離され、出口濃度が低く、濾過効果が高く、循環時間が長く、圧損が小さい。
【０１６０】
（８）実施例１３及び実施例１４からわかるように、同等条件において、実施例１４では第１のポリフェニレンサルファイドメルトブロー不織布層の上面に１層の一般耐熱繊維ウェブ層があり、得られる濾過材料の捕集効率は実施例１３よりもやや高く、耐久性（耐噴射性）は実施例１３よりも優れている。
【国際調査報告】
2020524595.tif 000006
2020524595.tif 000007
2020524595.tif 000008
2020524595.tif 000009